(57)【特許請求の範囲】
【請求項１】
イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練してなるポリプロピレン系樹脂組成物であって、
前記イソタクチックポリプロピレン系粒子（Ａ）は、平均粒径が５００〜２０００μｍであって、下記式
粒度分布＝（Ｄ９０−Ｄ１０）／Ｄ５０
（ただし、Ｄ１０、Ｄ５０、Ｄ９０は、それぞれ、体積積算粒度分布における積算粒度で１０％、５０％、９０％の粒径を意味する。）
により求められる粒度分布が０．１〜２．０であり、
前記極性基含有ポリプロピレン系粒子（Ｂ）は、平均粒径が１０〜１００μｍであって、その含有割合がイソタクチックポリプロピレン系粒子（Ａ）と極性基含有ポリプロピレン系粒子（Ｂ）の合計に対し０．００１〜１０質量％である
ことを特徴とするポリプロピレン系樹脂組成物。
【請求項２】
前記極性基含有ポリプロピレン系粒子（Ｂ）の極性基が、水酸基、アミノ基、カルボキシル基、エステル基およびチオール基から選ばれる１種以上である請求項１に記載のポリプロピレン系樹脂組成物。
【請求項３】
請求項１または請求項２に記載のポリプロピレン系樹脂組成物を成形してなることを特徴とするポリプロピレン系樹脂成形体。
【請求項４】
請求項１または請求項２に記載のポリプロピレン系樹脂組成物を、射出成形、押し出し成形または熱プレス成形してなる請求項３に記載のポリプロピレン系樹脂成形体。
【請求項５】
イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練した後、成形するポリプロピレン系樹脂成形体の製造方法であって、
前記イソタクチックポリプロピレン系粒子（Ａ）は、平均粒径が５００〜２０００μｍであって、下記式
粒度分布＝（Ｄ９０−Ｄ１０）／Ｄ５０
（ただし、Ｄ１０、Ｄ５０、Ｄ９０は、それぞれ、体積積算粒度分布における積算粒度で１０％、５０％、９０％の粒径を意味する。）
により求められる粒度分布が０．１〜２．０であり、
前記極性基含有ポリプロピレン系粒子（Ｂ）は、平均粒径が１０〜１００μｍであって、その含有割合がイソタクチックポリプロピレン系粒子（Ａ）と極性基含有ポリプロピレン系粒子（Ｂ）の合計に対し０．００１〜１０質量％になるように混合する
ことを特徴とするポリプロピレン系樹脂成形体の製造方法。
【発明の詳細な説明】
【技術分野】
【０００１】
本発明は、ポリプロピレン系樹脂組成物、ポリプロピレン系樹脂成形体およびポリプロピレン系樹脂成形体の製造方法に関する。
【背景技術】
【０００２】
ポリプロピレン系樹脂組成物は、軽量で成形性に優れるとともに、成形体の耐熱性や耐薬品性等の化学的安定性に優れ、コストパフォーマンス上も非常に優秀であることから、最も重要なプラスチック材料の一つとして多くの分野で使用されている。中でも、高い立体規則性を有するポリプロピレン系樹脂組成物は、優れた機械的強度や熱特性等を有するとして種々の用途への適用が検討されている。
【０００３】
上記ポリプロピレン系樹脂組成物は、弾性率や衝撃強度を向上させるために、ポリプロピレンにタルク等の無機フィラーを添加することが行われている（特許文献１、特開２００７−９１７８９号公報参照）。この場合、無機フィラーとポリプロピレンの親和性が低いため、通常カルボン酸などの親和剤成分がさらに添加される。しかし、タルクのような比重の大きな成分を添加した場合、得られるポリプロピレン系樹脂組成物の軽量性が損なわれてしまうことや、上記親和剤成分が、成形加工時の臭気や、成形体へのブリード（滲み）を発生させ易く、加工時の作業性を低下させ、また得られるポリプロピレン系樹脂組成物の品質を低下させ易くなるといった課題が存在していた。
【０００４】
上記臭気やブリードの発生を抑制するため、ポリプロピレンに中和剤としてステアリン酸カルシウム、ソルビトール系造核剤、およびエルカ酸アミドを加えたポリプロピレン系樹脂組成物が提案されている（特許文献２、特開平５−１７６３７号公報参照）。しかし、中和剤として無機成分を含むステアリン酸カルシウムを使用することから、得られるポリプロピレン系樹脂組成物の軽量性が損なわれることに変わりはなかった。
【０００５】
これに対し、極性基含有量が０．１モル％以上であり、かつオレフィン部分の立体規則性が、イソタクチックトライアッド分率で９０％以上であるランダム共重合体（Ａ）およびイソタクチックポリプロピレン（Ｂ）を含有する樹脂組成物が提案され、本樹脂組成物から得られる成形体は、引張弾性率および引張衝撃強さに優れることが提案されている（特許文献３、特開２００９−７４０７６号公報参照）。しかしながら、特許文献３に記載の樹脂組成物よりも、得られる成形体に対し、さらに高い曲げ弾性率を付与し得る樹脂組成物が求められるようになっていた。
【先行技術文献】
【特許文献】
【０００６】
【特許文献１】特開２００７−９１７８９号公報
【特許文献２】特開平５−１７６３７号公報
【特許文献３】特開２００９−７４０７６号公報
【発明の開示】
【発明が解決しようとする課題】
【０００７】
このような状況下、本発明は、軽量性に優れ、成形加工時に臭気やブリードを発生させ難く、曲げ弾性および耐衝撃性に優れた成形体を供し得る新規なポリプロピレン系樹脂組成物を提供し、また、該ポリプロピレン系樹脂組成物からなるポリプロピレン系樹脂成形体を提供するとともに、該ポリプロピレン系樹脂成形体を簡便に製造する方法を提供することを目的とするものである。
【課題を解決するための手段】
【０００８】
上記技術課題を解決すべく、本発明者等が鋭意検討を行ったところ、特定の平均粒径を有するイソタクチックポリプロピレン系粒子（Ａ）と、極性基含有率が０．１〜１０モル％であり、13Ｃ−ＮＭＲによって測定されるプロピレン連鎖のイソタクチックトライアッド分率が９０％以上である極性基含有ポリプロピレン系粒子（Ｂ）とを、特定の割合となるように混合し、溶融混練してなるポリプロピレン系樹脂組成物により、上記課題を解決し得ることを見出し、本発明を完成するに至った。
【０００９】
すなわち、本発明は、
（１）イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練してなるポリプロピレン系樹脂組成物であって、
前記イソタクチックポリプロピレン系粒子（Ａ）は、平均粒径が５００〜２０００μｍであって、下記式
粒度分布＝（Ｄ９０−Ｄ１０）／Ｄ５０
（ただし、Ｄ１０、Ｄ５０、Ｄ９０は、それぞれ、体積積算粒度分布における積算粒度で１０％、５０％、９０％の粒径を意味する。）
により求められる粒度分布が０．１〜２．０であり、
前記極性基含有ポリプロピレン系粒子（Ｂ）は、平均粒径が１０〜１００μｍであって、その含有割合がイソタクチックポリプロピレン系粒子（Ａ）と極性基含有ポリプロピレン系粒子（Ｂ）の合計に対し０．００１〜１０質量％である
ことを特徴とするポリプロピレン系樹脂組成物、
（２）前記極性基含有ポリプロピレン系粒子（Ｂ）の極性基が、水酸基、アミノ基、カルボキシル基、エステル基およびチオール基から選ばれる１種以上である上記（１）に記載のポリプロピレン系樹脂組成物、
（３）上記（１）または（２）に記載のポリプロピレン系樹脂組成物を成形してなることを特徴とするポリプロピレン系樹脂成形体、
（４）上記（１）または（２）に記載のポリプロピレン系樹脂組成物を、射出成形、押し出し成形または熱プレス成形してなる上記（３）に記載のポリプロピレン系樹脂成形体、
（５）イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練した後、成形するポリプロピレン系樹脂成形体の製造方法であって、
前記イソタクチックポリプロピレン系粒子（Ａ）は、平均粒径が５００〜２０００μｍであって、下記式
粒度分布＝（Ｄ９０−Ｄ１０）／Ｄ５０
（ただし、Ｄ１０、Ｄ５０、Ｄ９０は、それぞれ、体積積算粒度分布における積算粒度で１０％、５０％、９０％の粒径を意味する。）
により求められる粒度分布が０．１〜２．０であり、
前記極性基含有ポリプロピレン系粒子（Ｂ）は、平均粒径が１０〜１００μｍであって、その含有割合がイソタクチックポリプロピレン系粒子（Ａ）と極性基含有ポリプロピレン系粒子（Ｂ）の合計に対し０．００１〜１０質量％になるように混合する
ことを特徴とするポリプロピレン系樹脂成形体の製造方法、
を提供するものである。
【発明の効果】
【００１０】
本発明によれば、軽量性に優れ、成形加工時に臭気やブリードを発生させ難く、曲げ弾性および耐衝撃性に優れた成形体を供し得る新規なポリプロピレン系樹脂組成物を提供し、また、該ポリプロピレン系樹脂組成物からなるポリプロピレン系樹脂成形体を提供するとともに、該ポリプロピレン系樹脂成形体を簡便に製造する方法を提供することができる。
【発明を実施するための形態】
【００１１】
先ず、本発明のポリプロピレン系樹脂組成物について、その製造方法とともに説明するものとする。
本発明のポリプロピレン系樹脂組成物は、イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練してなるポリプロピレン系樹脂組成物であって、前記イソタクチックポリプロピレン系粒子（Ａ）の平均粒径が１００〜２０００μｍであり、前記極性基含有ポリプロピレン系粒子（Ｂ）の含有割合がイソタクチックポリプロピレン系粒子（Ａ）と極性基含有ポリプロピレン系粒子（Ｂ）の合計に対し０．００１〜１０質量％であることを特徴とするものである。
【００１２】
本発明のポリプロピレン系樹脂組成物において、イソタクチックポリプロピレン系粒子（Ａ）は、平均粒径が１００〜２０００μｍであり、５００〜２０００μｍであるものがより好ましい。
【００１３】
なお、本発明において、イソタクチックポリプロピレン系粒子（Ａ）の平均粒径は、デジタル画像解析式粒子径分布測定装置（Ｒｅｔｓｃｈ Ｃｏ．，Ｌｔｄ製ＣＡＭＳＩＺＥＲ）を用い、粒子の投影像から求めた面積を二等分する最小径（マーチン径）を各粒子の粒子径として求め、体積積算粒度分布を求めたときに、体積積算粒度分布における積算粒度で５０％の粒径（Ｄ５０）を意味する。
【００１４】
本発明のポリプロピレン系樹脂組成物において、イソタクチックポリプロピレン系粒子（Ａ）の平均粒径が２０００μｍ以下であることにより、後述する極性基含有ポリプロピレン系粒子（Ｂ）との相溶性が向上し、分散性に優れた樹脂組成物を得ることができ、曲げ弾性率および耐衝撃性に優れた成形体を提供することができる。また、イソタクチックポリプロピレン系粒子（Ａ）の平均粒径が１００μｍ以上であることにより、粉体の取り扱いが容易になり、かつイソタクチックポリプロピレン系粒子（Ａ）のペレット化による粒径調節が不要となり、イソタクチックポリプロピレン系粒子（Ａ）を直接混練に供することが可能となる。  
【００１５】
また、本発明のポリプロピレン系樹脂組成物において、イソタクチックポリプロピレン系粒子（Ａ）は、下記式で表わされる粒度分布が０．１〜２．０であることが好ましく、０．１〜１．２であることがより好ましい。
【００１６】
粒度分布＝（Ｄ９０−Ｄ１０）／Ｄ５０
なお、Ｄ１０、Ｄ５０、Ｄ９０は、デジタル画像解析式粒子径分布測定装置（Ｒｅｔｓｃｈ Ｃｏ．，Ｌｔｄ製ＣＡＭＳＩＺＥＲ）を用い、粒子の投影像から求めた面積を二等分する最小径（マーチン径）を各粒子の粒子径として求め、体積積算粒度分布を求めたときに、それぞれ、体積積算粒度分布における積算粒度で１０％、５０％、９０％の粒径を意味する。
【００１７】
本発明のポリプロピレン系樹脂組成物において、イソタクチックポリプロピレン系粒子（Ａ）の平均粒径や粒度分布が上記範囲内にあることにより、分散性に優れた樹脂組成物を容易に得ることができる。
【００１８】
本発明のポリプロピレン系樹脂組成物において、イソタクチックポリプロピレン系粒子（Ａ）としては、例えば、プロピレン単独重合体や、プロピレンとエチレンおよび／またはα−オレフィンとの共重合体や、ポリプロピレンとエチレン−プロピレン共重合体とのブロック共重合体（耐衝撃性プロピレン共重合体（ＩＣＰ））等や、プロピレンモノマーに由来する構成単位の他に、エチレン−プロピレンゴム（ＥＰＲ）等のゴム類に由来する構成単位を含む共重合体から選ばれる一種以上からなるものを挙げることができる。
【００１９】
イソタクチックポリプロピレン系粒子（Ａ）としては、ポリマー中のプロピレン連鎖の立体規則性が、１３ＣＮＭＲによって測定されるイソタクチックトライアッド分率で９０％以上であるものが好ましく、９７％以上であるものがより好ましい。イソタクチックポリプロピレン系粒子（Ａ）のポリマー中のプロピレン連鎖の立体規則性の上限については特に制限はないが、１３ＣＮＭＲによって測定されるイソタクチックトライアッド分率で１００％まで採ることができる。
【００２０】
本発明において、トライアッドとは、同一のプロキラル面を選択して挿入された隣接するモノマー単位３個からなる単位連鎖を意味し、イソタクチックトライアッドとは、イソタクチック構造を有する隣接するプロピレン単位３個からなる単位連鎖を意味する。また、イソタクチックトライアッド分率とは、イソタクチックポリプロピレン系粒子（Ａ）を構成するポリマーのオレフィン鎖部分の全トライアッド数に対するイソタクチックトライアッド数の割合をパーセント表示したものである。
【００２１】
例えば、イソタクチックポリプロピレン系粒子（Ａ）が、プロピレン単独重合体（ホモポリプロピレン）からなるものである場合、イソタクチックポリプロピレン系粒子（Ａ）のイソタクチックトライアッド分率（ＰＰＰ（ｍｍ）分率）は、１３Ｃ−ＮＭＲスペクトルを測定し、下記式
0005807875.tif 000002
により求めることができる。
【００２２】
ここで、ＰＰＰ（ｍｍ）、ＰＰＰ（ｍｒ）、ＰＰＰ（ｒｒ）は、それぞれ、ポリプロピレン系粒子を構成する単位連鎖を平面ジグザグ構造で表現したときに、
0005807875.tif 000003
で表わされる任意の３個の頭−尾結合したプロピレン単位連鎖において、第２単位目のメチル基に起因する吸収強度（ピーク面積）を意味する。
【００２３】
イソタクチックトライアッド分率が高い程、イソタクチックポリプロピレン系粒子を構成するプロピレン単位連鎖において、イソタクチック構造を採る割合が高くなる。
【００２４】
イソタクチックポリプロピレン系粒子（Ａ）を構成するポリマー中のプロピレン連鎖の立体規則性が、イソタクチックトライアッド分率で９０％以上であることにより、後述する極性基含有ポリプロピレン系粒子（Ｂ）との相溶性が向上し易くなり、曲げ弾性率と耐衝撃性に優れた成形体を簡便に作製し得るポリプロピレン系樹脂組成物を容易に提供することができる。
【００２５】
イソタクチックポリプロピレン系粒子（Ａ）を構成するポリマーは、プロピレンモノマーに由来する構成単位を、８０〜１００質量％含有するものであることが好ましく、８０質量％以上１００質量％未満含有するものであることがより好ましく、
９０〜９９質量％含有するものであることがさらに好ましい。
【００２６】
なお、イソタクチックポリプロピレン系粒子（Ａ）を構成するポリマーは、プロピレン以外のモノマーに由来する構成単位を、０質量％を超え２０質量％未満含むものであってもよい。上記プロピレン以外のモノマーとしては、１−ブテン、１−ペンテン、４−メチル−１−ペンテン、１−オクテン、１−デセンおよび１−ヘキセンなどが挙げられ、これらの中でもエチレン、１−ブテンおよび１−へキセンが好ましい。
【００２７】
また、イソタクチックポリプロピレン系粒子（Ａ）を構成するポリマーは、キシレン可溶分（ＸＳ）が０．１〜６質量％であるものが好ましく、０．１〜２質量％であるものがより好ましい。
なお、本発明において、キシレン可溶分（ＸＳ）は、後述した方法により測定した値を意味する。
【００２８】
また、イソタクチックポリプロピレン系粒子（Ａ）を構成するポリマーは、溶融流れ性を示すメルトフローレート（ＭＦＲ）が１〜３００ｇ／１０分間であるものが好ましく、２〜２００ｇ／１０分間であるものがより好ましい。
なお、本発明において、ＭＦＲについては、ＪＩＳ  Ｋ７２１０に準じて測定した値を意味する。
【００２９】
本発明のポリプロピレン系樹脂組成物において、イソタクチックポリプロピレン系粒子（Ａ）を作製するための重合触媒や重合方法は、特に制限されず、プロピレンモノマーを単独で重合させたり、プロピレンモノマーとともにプロピレンモノマー以外のモノマーを重合させることにより、所望のイソタクチックポリプロピレン系粒子（Ａ）を作製することができる。
【００３０】
イソタクチックポリプロピレン系粒子（Ａ）の作製に使用する重合触媒としては、イソ特異性を示すものであれば特に限定されず、例えば、金属酸化物や金属ハロゲン化合物を支持体とし、これにチタン化合物および、必要に応じ内部電子供与性化合物を担持してなる固体触媒成分と、有機アルミニウム化合物および、必要に応じ外部電子供与性化合物とからなる固体触媒および、メタロセン触媒などの均一系遷移金属触媒などが挙げられる。
また、重合方法としては、重合触媒のイソ特異性が発現する重合方法であれば特に制限されず、バルク重合法、スラリー重合法、気相重合法およびそれらを多段に組み合わせた重合法等を挙げることができる。
【００３１】
また、上記重合で得られたポリプロピレン系粒子の平均粒径が１００μｍに満たない場合には、ペレタイザー等によりさらに造粒処理して、平均粒径が１００〜２０００μｍのペレットにすることができる。また、平均粒径が２０００μｍを超える場合は、適宜篩分けすることにより、平均粒径を１００〜２０００μｍに調整することができる。
【００３２】
極性基含有ポリプロピレン系粒子（Ｂ）を構成するポリマーは、極性基含有率が０．１〜１０モル％であるものであり、０．５〜１０モル％であるものがより好ましい。
【００３３】
本発明のポリプロピレン系樹脂組成物において、極性基含有ポリプロピレン系粒子（Ｂ）を構成するポリマーの極性基含有率が上記範囲内にあることにより、本発明のポリプロピレン系樹脂組成物の高剛性化を達成できると考えられる。
本発明のポリプロピレン系樹脂組成物において、極性基含有率は、後述する方法により測定することができる。
【００３４】
極性基含有ポリプロピレン系粒子（Ｂ）を構成するポリマーの極性基として、具体的には、水酸基、アミノ基、ニトロ基、カルボキシル基、ホルミル基、エステル基、エポキシ基、ニトリル基、チオール基、スルフィド基、スルホキシ基、スルホニル基、スルホン基等から選ばれる一種以上を挙げることができる。
【００３５】
極性基含有ポリプロピレン系粒子（Ｂ）を構成するポリマーは、13Ｃ−ＮＭＲによって測定されるプロピレン連鎖のイソタクチックトライアッド分率（ＰＰＰ（ｍｍ）分率）が９０％以上であるものであり、９７％以上であるものがより好ましい。上記イソタクチックトライアッド分率の上限に特に制限はなく、１００％までの任意の値をとることができる。
【００３６】
極性基含有ポリプロピレン系粒子（Ｂ）を構成するポリマーのＰＰＰ（ｍｍ）分率は、イソタクチックポリプロピレン系粒子（Ａ）のＰＰＰ（ｍｍ）分率と同様に求めることができる。
イソタクチックトライアッド分率が高い程、極性基含有ポリプロピレン系粒子（Ｂ）を構成するプロピレン単位連鎖において、イソタクチック構造を採る割合が高くなる。
【００３７】
極性基含有ポリプロピレン系粒子（Ｂ）を構成するポリマーの極性基含有率およびイソタクチックトライアッド分率が上記の範囲内にあることにより、イソタクチックポリプロピレン系粒子（Ａ）との相溶性を向上させることができ、成形体に対し優れた曲げ弾性率と耐衝撃性の両者を付与することができる。
【００３８】
本発明のポリプロピレン系樹脂組成物において、極性基含有ポリプロピレン系粒子（Ｂ）の平均粒径は特に制限は無いが、１０〜１００μｍであるものが好ましい。
【００３９】
なお、本発明において、極性基含有ポリプロピレン系粒子（Ｂ）の平均粒径は、イソタクチックポリプロピレン系粒子（Ａ）の平均粒径と同様の方法で求めた値を意味する。
【００４０】
本発明のポリプロピレン系樹脂組成物において、極性基含有ポリプロピレン系粒子（Ｂ）の平均粒径が上記範囲内にあることにより、粉体の加熱溶融時における劣化を抑制し、かつ上述したイソタクチックポリプロピレン系粒子（Ａ）中に均一に分散させることが可能となり、該ポリプロピレン系粒子（Ａ）との相溶性が向上し、分散性に優れた樹脂組成物を得ることができる。
【００４１】
極性基含有ポリプロピレン系粒子（Ｂ）の形状は特に限定されないが、球状、馬鈴薯状、または顆粒状であることが好ましい。極性基含有ポリプロピレン系粒子（Ｂ）の形状がこのような形状であると、輸送や混合の際の利便性が向上し、イソタクチックポリプロピレン系粒子（Ａ）と混合する際にスムーズに均一分散させることができる。
【００４２】
本発明のポリプロピレン系樹脂組成物において、極性基含有ポリプロピレン系粒子（Ｂ）としては、プロピレンモノマーまたはプロピレンオリゴマー等のプロピレンと、極性基含有ビニルモノマーとのランダム共重合体からなるものを挙げることができる。
【００４３】
プロピレンと極性基含有ビニルモノマーとのランダム共重合体は、例えば、架橋メタロセン化合物と、アルキルアルミノキサンあるいは有機ホウ素化合物を含有する触媒の存在下に、プロピレンと、極性基含有ビニルモノマーとを共重合させることにより得ることができる。
【００４４】
上記共重合の際に好適に用いられる極性基含有ビニルモノマーとしては、例えば、含窒素基、含酸素基、含硫黄極性基などの極性基を有するビニルモノマーが挙げられる。
極性基含有ビニルモノマーを構成する極性基として、具体的には、水酸基、アミノ基、ニトロ基、カルボキシル基、ホルミル基、エステル基、エポキシ基、ニトリル基、チオール基、スルフィド基、スルホキシ基、スルホニル基、スルホン基等から選ばれる一種以上を挙げることができ、中でも水酸基、アミノ基、カルボキシル基、エステル基、チオール基が好ましく、水酸基がより好ましい。
【００４５】
このような極性基含有ビニルモノマーとしては、例えば、３−ブテン−１−オール、５−ヘキセン−１−オール、２−メチル−３−ブテン−１−オール、７−オクテン−１−オール、１０−ウンデセン−１−オール、１２−トリデセン−２−オール、１０−ウンデカノイック酸、メチル−９−デセネート、ｔ−ブチル−１０−ウンデセネート、１，１−ジメチル−２−プロペン−１−オール、９−デセン−１−オール、３−ブテン酸、３−ブテン−１−オール、Ｎ−（３−ブテン−１−イル）フタルイミド、５−ヘキセン酸、５−ヘキセン酸メチル、５−ヘキセン−２−オン、アリルアルコール、アリルアミン、アリルメルカプタン、アクリロニトリル、メタクリロニトリル、アクリル酸エステル、メタクリル酸エステル、酢酸ビニル等から選らばれる一種以上を挙げることができる。
【００４６】
上記共重合を行う際の詳細な方法、態様等については、特開２００１−３２９０２３号公報、特開２００５−１０５１４７号公報等に記載の方法を参酌することができる。
また、“次世代ポリオレフィン総合研究”Ｖｏｌ．４（２０１０），ｐ．１０３に記載されている方法に従い、イソタクチックポリプロピレンを化学修飾することにより、ポリマーの主鎖および／または末端に、例えば、含窒素基、含酸素基、含硫黄極性基等の極性基を有する極性基含有ポリプロピレンを得ることもできる。
【００４７】
本発明のポリプロピレン系樹脂組成物において、極性基含有ポリプロピレン系粒子（Ｂ）は、数平均分子量が、１０，０００〜５００，０００であるものが好ましく、３０，０００〜３００，０００であるものがより好ましい。極性基含有ポリプロピレン系粒子（Ｂ）の数平均分子量が上記範囲内にあることにより、得られるポリプロピレン系樹脂組成物の曲げ強度および溶融時の成形性を容易に向上させることができる。
【００４８】
また、極性基含有ポリプロピレン系粒子（Ｂ）は、数平均分子量（Ｍｎ）／重量平均分子量（Ｍｗ）で表わされる分子量分布が１．１〜４．０であるものが好ましく、１．５〜３．０であるものがより好ましく、１．８〜２．５であるものがさらに好ましい。
【００４９】
本発明のイソプロピレン系樹脂組成物は、イソタクチックポリプロピレン系粒子（Ａ）と、極性基含有ポリプロピレン系粒子（Ｂ）とを混合した後、溶融、混練してなるものである。
【００５０】
本発明のイソプロピレン系樹脂組成物は、極性基含有ポリプロピレン系粒子（Ｂ）を、イソタクチックポリプロピレン系粒子（Ａ）と極性基含有ポリプロピレン系粒子（Ｂ）の合計量に対して０．００１〜１０質量％の割合で混合して得られるものであり、２.０〜１０質量％の割合で混合して得られるものであることがより好ましい。
イソタクチックポリプロピレン系粒子（Ａ）と極性基含有ポリプロピレン系粒子（Ｂ）の合計量に占める極性基含有ポリプロピレン系粒子（Ｂ）が０．００１〜１０質量％であることにより、得られる成形体の曲げ弾性率および耐衝撃性の両者を向上させることができる。
【００５１】
溶融混練時に使用する混練装置は特に制限されないが、例えば、１軸混練機、２軸混練機およびバンバリーミキサーなどの、公知の溶融混練装置を用いることができ、上記装置の中でも１軸混練機が溶融混練時の樹脂劣化が抑えられることから好ましく用いられる。
溶融混練時の混練温度は、１６０〜３００℃が好ましく、１８０〜２５０℃がより好ましい。また、溶融混練時の混練時間は、特に制限されないが、分散性を高め、かつ加熱による樹脂組成物の劣化を抑制する点から、３０秒〜１８０秒であることが好ましく、３０秒〜９０秒であることがより好ましい。
【００５２】
本発明のイソプロピレン系樹脂組成物は、イソタクチックポリプロピレン系粒子（Ａ）および極性基含有ポリプロピレン系粒子（Ｂ）以外に、本発明の効果を阻害しない限度において、汎用されている樹脂用添加剤をさらに含んでもよい。
上記樹脂用添加剤としては、例えば、酸化防止剤、造核剤、潤滑剤、帯電防止剤、難燃剤等から選ばれる一種以上を挙げることができ、より具体的には、核剤、フェノール系酸化防止剤、燐系酸化防止剤、硫黄系酸化防止剤、中和剤、光安定剤、紫外線吸収剤、滑剤、帯電防止剤、金属不活性剤、充填剤、抗菌剤、防黴剤、蛍光増白剤、着色剤、可塑剤、発泡剤等から選ばれる一種以上を挙げることができる。
【００５３】
本発明のイソプロピレン系樹脂組成物が上記樹脂用添加剤をさらに含むものである場合、樹脂用添加剤の含有量は、０．０１〜５質量％であることが好ましい。
【００５４】
本発明のイソプロピレン系樹脂組成物において、イソタクチックポリプロピレン系粒子（Ａ）の含有割合が上記範囲内にあることにより、得られる成形体の曲げ弾性率および耐衝撃性の両者を向上させることができる。
【００５５】
本発明のポリプロピレン系樹脂組成物は、極性基含有ポリプロピレン系粒子（Ｂ）を所定量含有するものであり、かつカルボン酸などの親和剤成分を必須成分として含まないことから成形加工時における臭気や成形体へのブリード（滲み）の発生を抑制することができる。
また、本発明のポリプロピレン系樹脂組成物は、無機成分を必須成分として含まないことから優れた軽量性を発揮することができる。
さらに、本発明のポリプロピレン系樹脂組成物は、特定のイソタクチックポリプロピレン系粒子（Ａ）と極性基含有ポリプロピレン系粒子（Ｂ）とを所定量含有するものであることから、得られる成形体の曲げ弾性率および耐衝撃性を向上させることができる。
【００５６】
次に、本発明のポリプロピレン系樹脂成形体について説明する。
本発明のポリプロピレン系樹脂成形体は、本発明のポリプロピレン系樹脂組成物を成形してなることを特徴とするものである。
本発明のポリプロピレン系樹脂成形体において、本発明のポリプロピレン系樹脂組成物の詳細は、上述したとおりである。
本発明のポリプロピレン系樹脂成形体は、本発明のポリプロピレン系樹脂組成物を、射出成形、押し出し成形または熱プレス成形してなるものであることが好ましい。
【００５７】
本発明のポリプロピレン系樹脂成形体は、曲げ弾性率（ＦＭ）が、１５００〜２５００ＭＰａであるものが好ましく、１５００〜２３００ＭＰａであるものがより好ましく、１５００〜２２００ＭＰａであるものがさらに好ましい。
なお、本出願書類において、曲げ弾性率（ＦＭ）は、ＪＩＳ  Ｋ７１５２「プラスチック−熱可塑性プラスチック材料の射出成形試験片」の規定に従って測定した値を意味する。
【００５８】
本発明のポリプロピレン系樹脂成形体は、アイゾット衝撃強度（Ｉｚｏｄ）が、１〜１０Ｊ／ｍであるものが好ましく、２〜１０Ｊ／ｍであるものがより好ましく、２〜８Ｊ／ｍであるものがさらに好ましい。なお、本発明において、アイゾット衝撃強度（Ｉｚｏｄ）は、ＪＩＳ Ｋ７１１０「アイゾット衝撃試験」に従い、２３℃の温度条件下で測定した値を意味する。
【００５９】
本発明のポリプロピレン系樹脂成形体は、本発明のポリプロピレン系樹脂組成物を成形してなるものであることにより、優れた曲げ弾性、耐衝撃性および軽量性を発揮することができる。
【００６０】
本発明のポリプロピレン系樹脂成形体は、極性基含有ポリプロピレン系粒子（Ｂ）を所定量含有する樹脂組成物からなるものであることから、極性物質との親和性に優れ、これにより高強度でありながら染色性、接着性、相溶性に優れた成形体、例えば、医療用製品、衛材用製品、食品容器、食品包装、自動車用製品、電子材料製品、ＯＡ機器用ハウジング部品、建材用部品および家電製品等として使用することができる。
【００６１】
次に、本発明のポリプロピレン系樹脂成形体の製造方法について説明する。
本発明のポリプロピレン系樹脂成形体の製造方法は、イソタクチックポリプロピレン系粒子（Ａ）と、極性基含有率が０．１〜１０モル％であり、１３Ｃ−ＮＭＲによって測定されるプロピレン連鎖のイソタクチックトライアッド分率が９０％以上である極性基含有ポリプロピレン系粒子（Ｂ）とを混合し、溶融混練した後、成形するポリプロピレン系樹脂成形体の製造方法であって、前記イソタクチックポリプロピレン系粒子（Ａ）の平均粒径が１００〜２０００μｍであり、前記極性基含有ポリプロピレン系粒子（Ｂ）の含有割合がイソタクチックポリプロピレン系粒子（Ａ）と極性基含有ポリプロピレン系粒子（Ｂ）の合計に対し０．００１〜１０質量％になるように混合する
ことを特徴とするものである。
【００６２】
本発明のポリプロピレン系樹脂成形体の製造方法において、イソタクチックポリプロピレン系粒子（Ａ）と極性基含有ポリプロピレン粒子（Ｂ）とを混合し、溶融混練するまでの工程は、本発明のポリプロピレン系樹脂組成物を製造する方法と同様であり、その詳細については上述したとおりである。
また、溶融混練したのち、得られた溶融混練物を成形する方法としては、射出成形、押し出し成形または熱プレス成形等を挙げることができ、これ等の成形方法や成形条件としては、公知のものを採用することができる。
さらに、得られる本発明のポリプロピレン系樹脂成形体の詳細については上述したとおりである。
【００６３】
本発明のポリプロピレン系樹脂成形体の製造方法によれば、優れた曲げ弾性率、耐衝撃性および軽量性を発揮するポリプロピレン系樹脂成形体を簡便に製造することができる。
【実施例】
【００６４】
次に、実施例および比較例を挙げて本発明を更に具体的に説明するが、本発明は、以下の例により何ら制限されるものではない。
【００６５】
先ず、以下の製造例１〜製造例３において、実施例および比較例で使用する、イソタクチックポリプロピレン系粒子（Ａ−１）、極性基含有ポリプロピレン粒子（Ｂ−１）および極性基含有ポリプロピレン粒子（Ｂ−２）を作製した。
なお、以下に示す、平均粒径、数平均分子量（Ｍｎ）、分子量分布（Ｍｎ／Ｍｗ）、キシレン可溶分（ＸＳ）、溶融流れ性（ＭＦＲ）、イソタクチックトリアッド分率、極性基含有率は、以下の方法により算出したものである。
【００６６】
（平均粒径、粒度分布）
イソタクチックポリプロピレン系粒子（Ａ）および極性基含有ポリプロピレン粒子（Ｂ）の平均粒径と粒度分布は、デジタル画像解析式粒子径分布測定装置（カムサイザー  レッチェテクノロジー社製）を用い、粒子の投影像から求められる面積を二等分する最小径（マーチン径）を粒子径とし粒度分布を測定した後、積算質量１０％、５０％および９０％に相当する粒子の粒子径を求めた。平均粒径は積算質量５０％の粒子径とした。
【００６７】
（数平均分子量（Ｍｎ）および分子量分布（Ｍｗ／Ｍｎ））
イソタクチックポリプロピレン系粒子（Ａ）および極性基含有ポリプロピレン粒子（Ｂ）の数平均分子量（Ｍｎ）、質量平均分子量（Ｍｗ）および分子量分布（Ｍｗ／Ｍｎ）は、ゲルパーミエーションクロマトグラフィ（ＧＰＣ）（ＧＰＣＶ２０００  Ｗａｔｅｒｓ社製）により求めた。
カラムとして、ＵＴ−８０６Ｍ（Ｓｈｏｄｅｘ社製）を３本用い、ｏ−ジクロロベンゼンを溶媒とし、１ｍｇ／１ｍＬ濃度のサンプルを導入して、１４０℃で測定を行った。Ｓｈｏｄｅｘ社製標準ポリスチレンを用いて、検量線を作成した。
【００６８】
（キシレン可溶分（ＸＳ）の測定）
攪拌装置を具備したフラスコ内に、４．０ｇの試料と、２００ｍｌのｐ−キシレンを装入し、外部温度をキシレンの沸点(約１５０℃)以上の温度にすることにより、フラスコ内部のｐ−キシレンの温度を沸点以下の温度（約１３７〜１３８℃）に維持しつつ、２時間かけて重合体を溶解した。得られた溶液の液温をその後１時間かけて２３℃まで冷却し、不溶解成分と溶解成分とを濾過分別した。
上記溶解成分を採取し、加熱減圧乾燥しｐ−キシレンを留去して得られた残留物をキシレン可溶分（ＸＳ）とし、その質量を重合体（イソタクチックポリプロピレン）に対する相対値（質量％）で求めた。
【００６９】
（重合体の溶融流れ性（ＭＦＲ））
イソタクチックポリプロピレン系粒子（Ａ）の溶融流れ性を示すメルトフローレート（ＭＦＲ）は、ＡＳＴＭ  Ｄ  １２３８、ＪＩＳ  Ｋ  ７２１０に準じて測定した。
【００７０】
（イソタクチックトリアッド分率の測定）
１３Ｃ−ＮＭＲスペクトルを測定し、各イソタクチックトリアッド分率（ＰＰＰ（ｍｍ）分率）を、下記式
0005807875.tif 000004
により算出した。
【００７１】
ここで、第一領域はケミカルシフトが２１.１〜２１.９ｐｐｍである領域、第二領域はケミカルシフトが２０.３〜２１.０ｐｐｍである領域、第三領域はケミカルシフトが１９.５〜２０.３ｐｐｍである領域を意味し、頭−尾結合したプロピレン単位５連鎖がイソタクチック構造をしている中の第３単位目のメチル基に起因する炭素ピークのケミカルシフト値が２１.５９３ｐｐｍであることに基づいて、上記三つの領域に区分した。
【００７２】
第一領域では、ＰＰＰ（ｍｍ）で示されるプロピレン単位３連鎖中の第２単位目のメチル基に由来するピークが観測される。
第二領域では、ＰＰＰ（ｍｒ）で示されるプロピレン単位３連鎖の第２単位目のメチル基に由来するピークが観測される。
第三領域では、ＰＰＰ（ｒｒ）で示されるプロピレン単位３連鎖の第２単位目のメチル基に由来するピークが観測される。
【００７３】
なお、13Ｃ−ＮＭＲ測定は、日本電子（株）製ＪＮＭ−ＥＣＡ４００を用いて、以下の条件で測定を行なった。
＜13Ｃ−ＮＭＲ測定条件＞
測定モード ： プロトンデカップリング法 
パルス幅   ： ７．２５μｓｅｃ 
パルス繰り返し時間 ： ７．４ｓｅｃ 
積算回数   ： １０，０００回 
溶媒       ： テトラクロロエタン−ｄ２
試料濃度   ： ２００ｍｇ／３．０ｍｌ
【００７４】
（極性基含有率）
１３Ｃ−ＮＭＲを使用して得られるスペクトルから算出した。具体的には、プロピレン系共重合体の場合、１３Ｃ−ＮＭＲスペクトルの４０〜５０ｐｐｍに観測される主鎖中のメチレン炭素に由来する３種類のピークの面積値を用いて、下式により極性基含率を求めた。
コモノマー含有率＝１／２［ＨＰ］＋［ＨＨ］
［ＨＰ］＝Ｉ（ＨＰ）／｛Ｉ（ＨＨ）＋Ｉ（ＨＰ）＋Ｉ（ＰＰ）｝
［ＨＨ］＝Ｉ（ＨＨ）／｛Ｉ（ＨＨ）＋Ｉ（ＨＰ）＋Ｉ（ＰＰ）｝
ここで、［ＨＰ］および［ＨＨ］は、それぞれ、（コモノマー）−（プロピレン）連鎖の含有率および（コモノマー）−（コモノマー）連鎖の含有率を示す。また、Ｉ（ＨＨ）、Ｉ（ＨＰ）およびＩ（ＰＰ）は、それぞれ（コモノマー）−（コモノマー）連鎖、（コモノマー）−（プロピレン）連鎖、（プロピレン）−（プロピレン）連鎖に帰属されるメチレン炭素ピークの面積値を示す。
なお、13Ｃ−ＮＭＲ測定は、日本電子社製ＪＮＭ−ＥＣＡ４００を用いて以下の条件で行った。
＜13Ｃ−ＮＭＲ測定条件＞
測定モード ： プロトンデカップリング法 
パルス幅   ： ７．２５μｓｅｃ 
パルス繰り返し時間 ： ７．４ｓｅｃ 
積算回数   ： １０，０００回 
溶媒       ： テトラクロロエタン−ｄ２
試料濃度   ： ２００ｍｇ／３．０ｍｌ
【００７５】
（製造例１）
＜イソタクチックポリプロピレン系粒子（Ａ−１）の合成＞
特開昭６３−３０１０号公報等に開示されている、アルコキシ含有マグネシウム化合物、ハロゲン化チタン化合物および電子供与性化合物から調製された高アイソ特異性を示す固体触媒を用い、トリエチルアルミニウムとシクロヘキシルメチルジメトキシシランを加え、液化プロピレン１．４Ｌと１．５Ｌの水素ガスを装入し、７０℃で１時間重合を行った後、粒子を回収して、イソタクチックポリプロピレン系粒子（Ａ−１）とした。
得られたイソタクチックポリプロピレン系粒子（Ａ−１）の平均粒径は１２４０μｍ、粒度分布（（Ｄ９０−Ｄ１０）／Ｄ５０）は０．６であった。また、イソタクチックポリプロピレン系粒子（Ａ−１）を構成するポリマーの数平均分子量（Ｍｎ）は３７，０００、分子量分布（Ｍｗ／Ｍｎ）が４．８、キシレン可溶分（ＸＳ）は１．４質量％、溶融流れ性（ＭＦＲ）が４．６ｇ／１０分間であり、１３Ｃ−ＮＭＲによって測定される、プロピレン連鎖部のイソタクチックトライアッド（ｍｍ）分率は９７％であった。
【００７６】
（製造例２）
＜極性基含有ポリプロピレン系粒子（Ｂ−１）の合成＞
特開２００９−７４０７６号公報の製法２に開示されている方法に従い、極性基含有ポリプロピレン系粒子（Ｂ−１）を調製した。すなわち、１０００ｍｌのガラス製反応容器に攪拌器および三方コックを接続した。系内を十分窒素置換した後、キシレン３４０ｍｌ、メチルアルモキサンのトルエン溶液（２．１モル／ｌ）６．４ｍｌおよびｉ−Ｂｕ２Ａｌ（ＯＣ４Ｈ８ＣＨ＝ＣＨ２）１０ｍｌ（３６ミリモル）を導入した。次いで、−２０℃に冷却し、プロピレン６ｇを導入した後、ジメチルシリレンビス（２−メチル−４−フェニルインデニル）ジルコニウムジクロリドのトルエン溶液（０．００５モル／ｌ）２ｍｌを導入して重合を開始し、そのままプロピレン圧を一定に保ちながら、−２０℃で半回分式にて５時間共重合を行った。少量のイソプロピルアルコールを導入して重合を停止した後、大量の希塩酸／メタノール溶液に注ぎ込むことにより脱アルミニウムおよび共重合体の沈殿を行い、沈殿物を濾過、乾燥した後、目開き１００μｍの金属篩で篩別し、篩下に落下した直径１００μｍ以下の粒子を回収して、極性基含有ポリプロピレン系粒子（Ｂ−１）４．２ｇを得た。
得られた極性基含有ポリプロピレン系粒子（Ｂ−１）の平均粒径は７０μｍ、粒度分布（（Ｄ９０−Ｄ１０）／Ｄ５０）は１．１であった。また、極性基含有ポリプロピレン系粒子（Ｂ−１）を構成するポリマーの数平均分子量（Ｍｎ）は２６０，０００、分子量分布（Ｍｗ／Ｍｎ）は２．０、１３Ｃ−ＮＭＲによって測定される、プロピレン連鎖部のイソタクチックトライアッド（ｍｍ）分率は９８％であるものであった。
なお、１３Ｃ−ＮＭＲにより解析したところ、極性基含有率（５−ヘキセン−１−オールの含有量）は１．３モル％であった。
【００７７】
（製造例３）
＜極性基含有ポリプロピレン系粒子（Ｂ−２）の合成＞
製造例３と同様に、１０００ｍｌのガラス製反応容器に攪拌器および三方コックを接続した。系内を十分窒素置換した後、トルエン２６０ｍｌ、メチルアルモキサンのトルエン溶液（２．１モル／ｌ）７．５ｍｌおよび上記で合成したｉ−Ｂｕ２Ａｌ（ＯＣ４Ｈ８ＣＨ＝ＣＨ２）５．９ｍｌ（２１．２ミリモル）を導入した。−２０℃に冷却し、プロピレン１．２ｇを導入した後、ジメチルシリレンビス（２−メチルインデニル）ジルコニウムジクロリドのトルエン溶液（０．０１０モル／ｌ）４ｍｌを導入して重合を開始し、そのままプロピレン圧を一定に保ちながら、−２０℃で半回分式にて８時間共重合を行った。少量のイソプロピルアルコールを導入して重合を停止した後、大量の希塩酸／メタノール溶液に注ぎ込むことにより脱アルミニウムおよび共重合体の沈殿を行い、沈殿物を濾過、乾燥した後、目開き１００μｍの金属篩で篩別し、篩下に落下した直径１００μｍ以下の粒子を回収して、極性基含有ポリプロピレン系粒子（Ｂ−２）６．５ｇを得た。
得られた極性基含有ポリプロピレン系粒子（Ｂ−２）の平均粒径は９０μｍ、粒度分布（（Ｄ９０−Ｄ１０）／Ｄ５０）は１．３であった。また、極性基含有ポリプロピレン系粒子（Ｂ−２）を構成するポリマーの数平均分子量（Ｍｎ）は７６，６００、分子量分布（Ｍｗ／Ｍｎ）は１．９、１３Ｃ−ＮＭＲによって測定される、プロピレン連鎖部のイソタクチックトライアッド（ｍｍ）分率は９８％であった。
なお、１３Ｃ−ＮＭＲにより解析したところ、極性基含有率（５−ヘキセン−１−オールの含有量）は６．４モル％であった。
【００７８】
（実施例１）  
製造例１で合成したイソタクチックポリプロピレン系粒子（Ａ−１）が９９．５質量％、製造例２で合成した極性基含有ポリプロピレン系粒子（Ｂ−１）が０．５質量％になるように、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）によりペレット化した。
なお、溶融混練およびペレット化の際、カルボン酸臭、脂肪臭などの強い臭気は感じられなかった。
（曲げ弾性率（ＦＭ）の測定）
ＪＩＳ  Ｋ７１７１  に従い、上記で得られたペレットを用いて物性測定用の試験片を射出成形し、試験片の曲げ弾性率（ＦＭ）を測定した。結果を表１に示す。また、成形後に２３℃に温度管理された場所に７日間置いた試験片の表面には、液体や粉体の滲出が認められなかった。
（アイゾット衝撃強度（Ｉｚｏｄ）の測定）
ＪＩＳ Ｋ７１１０  「アイゾット衝撃試験」に従い、上記で得られたペレットを用いて物性測定用の試験片を射出成形し、２３℃の温度条件下、試験片のアイゾット衝撃強度を測定した。結果を表１に示す。
【００７９】
（実施例２）
製造例１で合成したイソタクチックポリプロピレン系粒子（Ａ−１）が９８．０質量％、製造例２で合成した極性基含有ポリプロピレン系粒子（Ｂ−１）が２．０質量％になるように、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、D2020）を組み合わせ、混練温度220 ℃、回転数70rpmの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８０】
（実施例３）
製造例１で合成したイソタクチックポリプロピレン系粒子（Ａ−１）９０．０質量％および、製造例２で合成した極性基含有ポリプロピレン系粒子（Ｂ−１）１０．０質量％を、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８１】
（実施例４）
製造例１で合成したイソタクチックポリプロピレン系粒子（Ａ−１）が９９．０質量％、製造例３で合成した極性基含有ポリプロピレン系粒子（Ｂ−２）が１．０質量％になるように、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８２】
（比較例１）
極性基含有ポリプロピレン系粒子を添加せず、製造例１で合成したイソタクチックポリプロピレン系粒子（Ａ−１）のみを混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、D2020）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８３】
（比較例２）
＜極性基を含まないポリプロピレン粒子（Ｃ−１）の合成＞
特開平５−４３６２４号公報等に開示されている、ジメチルシリルビス（テトラヒドロインデニル）ジルコニウムジクロリドにメチルアルミノキサンを加えて、プロピレンを常圧下、０℃で溶液重合を行った。得られたポリマー粒子を目開き１００μｍの金属篩で篩別し、篩下に落下した直径１００μｍ以下の粒子を回収することにより、極性基含有ポリプロピレン系粒子と類似の構造を有するが、極性基を含有しないポリプロピレン粒子（Ｃ−１）を得た。
得られたポリプロピレン粒子（Ｃ−１）を構成するポリマーの数平均分子量（Ｍｎ）は７６，６００、分子量分布（Ｍｗ／Ｍｎ）は２．４、平均粒径は８０μｍであった。また、１３Ｃ−ＮＭＲによって測定される、プロピレン連鎖部の規則性を示すアイソタクティックトライアッド（ｍｍ）は９８％であった。
製造例１で合成したイソタクチックポリプロピレン系粒子（Ａ−１）が９９．０質量％、上記ポリプロピレン粒子（Ｃ−１）が１．０質量％になるように、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８４】
（比較例３）
イソタクチックポリプロピレンのペレット（日本ポリプロピレン株式会社製「ノバテックＰＰ  ＭＡ３」、数平均分子量：１１１，０００、質量平均分子量：３９７，０００、平均粒径３１７０μｍ）のみを、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８５】
（比較例４）
イソタクチックポリプロピレンのペレット（日本ポリプロピレン株式会社製「ノバテックＰＰ  ＭＡ３」、（数平均分子量：１１１，０００、質量平均分子量：３９７，０００、平均粒径３１７０μｍ、粒度分布（（Ｄ９０−Ｄ１０）／Ｄ５０）：０．３６）に、製造例２で合成した極性基含有ポリプロピレン系粒子（Ｂ−１）を１．０ｗｔ％添加し、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数70rpmの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８６】
（比較例５）
製造例１で合成したイソタクチックポリプロピレン系粒子（Ａ−１）が８５．０質量％、製造例２で合成した極性基含有ポリプロピレン系粒子（Ｂ−１）が１５．０質量％になるように、混練機（（株）東洋精機製作所製、ＬＡＢＯ  ＰＬＡＳＴＯＭＩＬＬ、直径φ２０ｍｍ、長さ／直径（Ｌ／Ｄ）＝２０）に押出機（（株）東洋精機製作所、Ｄ２０２０）を組み合わせ、混練温度２２０ ℃、回転数７０ｒｐｍの条件で溶融混練し、コールドカットペレタイザー（東洋精機製作所）にてペレット化した。
上記で得られたペレットを用いた以外は実施例１と同様にして、試験片の曲げ弾性率（ＦＭ）およびアイゾット衝撃強度（Ｉｚｏｄ）をそれぞれ測定した。結果を表１に示す。
【００８７】
【表１】
0005807875.tif 000005
【００８８】
表１より、実施例１〜実施例４においては、特定のイソタクチックポリプロピレン系粒子（Ａ）と特定の極性基含有ポリプロピレン系粒子（Ｂ）とを所定量含むポリプロピレン系樹脂組成物から得られた成形体が、曲げ弾性率および耐衝撃性の両者に優れるものであることが分かる。さらには、上記ポリプロピレン系樹脂組成物は、無機成分を必須としないことから軽量性に優れ、さらにカルボン酸などの親和剤成分を必須としないことから成形加工時における臭気やブリードの発生を抑制できるものであることが分かる。
【００８９】
これに対して、表１より、比較例１および比較例２で得られたポリプロピレン系樹脂組成物は、いずれも特定の極性基含有ポリプロピレン系粒子（Ｂ）を含まないものであることから、得られる成形体の曲げ弾性率が低く、耐衝撃性も低めであることが分かる。
【００９０】
また、表１より、比較例３で得られたポリプロピレン系樹脂組成物は、特定のイソタクチックポリプレン系粒子（Ａ）を含むものでないばかりか、特定の極性基含有ポリプロピレン系粒子（Ｂ）を含むものでもないことから、得られる成形体の曲げ弾性率および耐衝撃性がいずれも低いものであることが分かる。
【００９１】
さらに、比較例４で得られたポリプロピレン系樹脂組成物は、特許文献３の実施例４に相当する例であるが、表１より、比較例４で得られたポリプロピレン系樹脂組成物も、特定の極性基含有ポリプロピレン系粒子（Ｂ）を含まないものであることから、得られる成形体の曲げ弾性率および耐衝撃性がいずれも低いものであることが分かる。これは、溶融混練の際、極性基含有ポリプロピレン系粒子（Ｂ）が樹脂組成物中で均一に分散しないためと考えられる。
【００９２】
比較例５で得られたポリプロピレン系樹脂組成物は、特定の極性基含有ポリプロピレン系粒子（Ｂ）の含有割合が特定範囲内にないことから、得られる成形体の曲げ弾性率および耐衝撃性がいずれも低いものであることが分かる。
【産業上の利用可能性】
【００９３】
本発明によれば、成形加工時に臭気やブリードを発生させ難く、軽量性に優れ、得られる成形体の曲げ弾性および耐衝撃性に優れた新規なポリプロピレン系樹脂組成物を提供することができ、また、ポリプロピレン系樹脂成形体およびポリプロピレン系樹脂成形体の製造方法を提供することができる。